(57)【要約】【課題】本発明は、基板上に多数形成されるそれぞれの機能膜の膜厚が不均一になることを抑制することができる膜形成方法、電気光学基板の製造方法、及び電気光学装置の製造方法、並びに機能膜、電気光学基板、電気光学装置、及び電子機器を提供する。【解決手段】本発明による膜形成方法は、基板上の機能膜が有効に機能する機能有効領域に設定された、機能膜を形成すべき１以上の機能膜形成領域と、当該機能有効領域の周囲に設定された調整領域に設定された１以上の調整膜形成領域とに、機能膜の材料を含有する液状材料を配置し、当該液状材料を減圧環境下で乾燥させることで機能膜を形成する膜形成方法であって、機能有効領域及び調整領域に配置する液状材料の総量が第一の総量である場合に、液状材料が乾燥して形成された機能膜の厚さ方向の形状に応じて、液状材料の総量を変える膜形成方法である。【選択図】図６
2007289826.tif 000002
【特許請求の範囲】
【請求項１】
基板上の機能膜が有効に機能する機能有効領域に設定された、前記機能膜を形成すべき１以上の機能膜形成領域と、当該機能有効領域の周囲に設けられた調整領域に設定された１以上の調整膜形成領域とに、前記機能膜の材料を含有する液状材料を配置し、当該液状材料を減圧環境下で乾燥させることで前記機能膜を形成する膜形成方法であって、
前記機能有効領域及び前記調整領域に配置する前記液状材料の総量が第一の総量である場合の、前記液状材料が乾燥して形成される前記機能膜の厚さ方向の断面の断面形状に応じて、前記液状材料の前記総量を変えることを特徴とする膜形成方法。
【請求項２】
前記調整領域に配置する前記液状材料の量を変えることで、前記機能有効領域及び前記調整領域に配置する前記液状材料の前記総量を変えることを特徴とする、請求項１に記載の膜形成方法。
【請求項３】
前記調整領域に配置された前記液状材料の量が第一の配置量であるときに形成される前記機能膜の厚さ方向の断面の断面形状が、周辺側の膜厚が中央側の膜厚より厚い形状である場合に、前記調整領域に、前記第一の配置量より多い前記液状材料を配置することを特徴とする、請求項１又は２に記載の膜形成方法。
【請求項４】
前記調整領域に配置された前記液状材料の量が第一の配置量であるときに形成される前記機能膜の厚さ方向の断面の断面形状が、周辺側の膜厚が中央側の膜厚より薄い形状である場合に、前記調整領域に、前記第一の配置量より少ない前記液状材料を配置することを特徴とする、請求項１又は２に記載の膜形成方法。
【請求項５】
前記１以上の調整膜形成領域のそれぞれの調整膜形成領域に配置する前記液状材料の量を変えることで、前記調整領域に配置する前記液状材料の量を変えることを特徴とする、請求項１乃至４のいずれか１項に記載の膜形成方法。
【請求項６】
前記１以上の調整膜形成領域のそれぞれの調整膜形成領域の平面形状は、前記１以上の機能膜形成領域のそれぞれの機能膜形成領域の平面形状と略同一であり、一つの前記調整膜形成領域には一つの前記機能膜形成領域に配置する前記液状材料と略同量の前記液状材料を配置し、
前記液状材料を配置する前記調整膜形成領域の数を変えることで、前記調整領域に配置する前記液状材料の量を変えることを特徴とする、請求項１乃至４のいずれか１項に記載の膜形成方法。
【請求項７】
前記総量が第一の総配置量であるときに形成される前記機能膜の厚さ方向の断面の断面形状が、周辺側の膜厚が中央側の膜厚より厚い形状である場合に、前記機能有効領域及び前記調整領域に、前記第一の総配置量より多い前記液状材料を配置することを特徴とする請求項１に記載の膜形成方法。
【請求項８】
前記総量が第一の総配置量であるときに形成される前記機能膜の厚さ方向の断面の断面形状が、周辺側の膜厚が中央側の膜厚より薄い形状である場合に、前記機能有効領域及び前記調整領域に、前記第一の総配置量より少ない前記液状材料を配置することを特徴とする請求項１に記載の膜形成方法。
【請求項９】
前記機能有効領域及び前記調整領域に配置する前記液状材料に含まれる溶媒の量を変えることで、前記総量を変えることを特徴とする、請求項７又は８に記載の膜形成方法。
【請求項１０】
機能膜を有する電気光学基板の製造方法であって、
少なくとも１種類の前記機能膜を請求項１乃至９の何れか１項に記載の膜形成方法を用いて形成することを特徴とする電気光学基板の製造方法。
【請求項１１】
機能膜を有する電気光学装置の製造方法であって、
少なくとも１種類の前記機能膜を請求項１乃至９の何れか１項に記載の膜形成方法を用いて形成することを特徴とする電気光学装置の製造方法。
【請求項１２】
請求項１乃至９の何れか１項に記載の膜形成方法を用いて形成されることを特徴とする機能膜。
【請求項１３】
請求項１２に記載の機能膜であって、前記機能膜の平面形状が略円形又は略長円形状であることを特徴とする機能膜。
【請求項１４】
機能膜を有する電気光学基板であって、
少なくとも１種類の前記機能膜が、請求項１２又は１３に記載の機能膜であることを特徴とする電気光学基板。
【請求項１５】
機能膜を有する電気光学基板を備える電気光学装置であって、
前記電気光学基板が、請求項１４に記載の電気光学基板であることを特徴とする電気光学装置。
【請求項１６】
請求項１５に記載の電気光学装置を備えることを特徴とする電子機器。
【発明の詳細な説明】
【技術分野】
【０００１】
本発明は、有機エレクトロルミネセンス（以降、「有機ＥＬ」と表記する。）装置の発光膜などのような機能膜を形成する膜形成方法、当該機能膜を有する電気光学基板の製造方法、及び当該機能膜を有する電気光学装置の製造方法、並びに機能膜、電気光学基板、電気光学装置、及び当該電気光学装置を備える電子機器に関する。
【背景技術】
【０００２】
従来から、有機ＥＬ装置の発光膜やカラー液晶装置のカラーフィルタ膜などの機能膜を形成する技術として、機能膜の材料を含む液状材料を塗布し、当該液状材料を乾燥させて機能膜を形成する技術が知られている。機能膜は厚さによって特性が異なることから、有機ＥＬ装置などに形成された互いに同一の機能（特性）を備えることが必要な複数の機能膜は、その膜厚が均等であることが求められる。同様な理由から、各機能膜においても、当該機能膜の各部分の厚さが均一であることが求められる。しかし、液状材料を乾燥させることで形成された機能膜は、中央部分が厚い凸形状や、中央部分が薄い凹形状になることで、同一機能膜における膜厚が均一でなかったり、凸形状や凹形状の形状がばらつくことで、機能膜間で膜厚が均等でなかったりする場合があった。
【０００３】
例えばカラー液晶装置のカラーフィルタ膜では、膜厚が均一でないカラーフィルタ膜は、均一であるカラーフィルタ膜とは透過光量が異なることから、当該膜厚が均一でないカラーフィルタ膜が対応する画素の輝度が、膜厚が均一であるカラーフィルタ膜を前提とした画素の輝度とは異なってしまう。画像の最小単位（以降、「絵素」と表記する。）を構成する複数の画素の輝度が前提とした輝度からずれると、絵素の輝度や色が表示すべき輝度や色と異なってしまう。一つのカラー液晶装置に形成された複数のカラーフィルタ膜間で膜厚が均等でない場合には、輝度むらや色むらが発生する。
【０００４】
特許文献１には、有効な有機ＥＬ層（発光膜）を形成すべき範囲である有効光学領域の周囲にダミー領域を設け、当該ダミー領域にも有機ＥＬ材料を含む組成物（液状材料）を配置して、有機ＥＬ層を形成する方法が開示されている。特許文献１に記載されているように、有機ＥＬ材料を含む組成物（液状材料）を乾燥させる際に、組成物から蒸発した溶媒の濃度が、組成物を配置した範囲の周辺部では不均一になり易いことに起因して、乾燥速度が不均一になり易い。これにより、周辺部の画素領域に形成される有機ＥＬ層の厚さ方向の断面の断面形状が各画素領域間でばらつき易い。中央部の各画素領域は、周辺部に囲まれていることから組成物から蒸発した溶媒の濃度が略均一であり、乾燥速度が不均一になり難い。これにより、中央部の画素領域に形成される有機ＥＬ層の膜厚方向の断面形状は各画素領域間でばらつき難い。特許文献１に開示された方法によれば、有効光学領域の周囲のダミー領域にも有機ＥＬ材料を含む組成物（液状材料）を配置することで、有効な有機ＥＬ層（発光膜）を形成するべき範囲のほとんど総てが有機ＥＬ層の断面形状が各画素領域間でばらつき難い中央部となる。これにより、当該範囲に形成される有機ＥＬ層の厚さ方向の断面の断面形状は各画素領域間で略均等になる。
【０００５】
【特許文献１】特開２００２―２２２６９５号公報
【発明の開示】
【発明が解決しようとする課題】
【０００６】
しかしながら、特許文献１に開示された方法は、各画素領域間のばらつきを抑制して、形成される有機ＥＬ層の形状を各画素領域間で略均等にできるが、乾燥速度を調整できるものではないことから、各画素領域に形成された有機ＥＬ層は、画素領域内の膜厚が必ずしも各部分で均一ではないという課題があった。
【０００７】
本発明は、上記課題を解決するものであり、基板上に多数形成されるそれぞれの機能膜の膜厚が不均一になることを抑制することができる膜形成方法、電気光学基板の製造方法、及び電気光学装置の製造方法、並びに機能膜、電気光学基板、電気光学装置、及び電子機器を実現することを目的とする。
【課題を解決するための手段】
【０００８】
本発明による膜形成方法は、基板上の機能膜が有効に機能する機能有効領域に設定された、機能膜を形成すべき１以上の機能膜形成領域と、当該機能有効領域の周囲に設けられた調整領域に設定された１以上の調整膜形成領域とに、機能膜の材料を含有する液状材料を配置し、当該液状材料を減圧環境下で乾燥させることで機能膜を形成する膜形成方法であって、機能有効領域及び調整領域に配置する液状材料の総量が第一の総量である場合の、液状材料が乾燥して形成される機能膜の厚さ方向の断面の断面形状に応じて、液状材料の総量を変えることを特徴とする。
【０００９】
本発明に係る膜形成方法によれば、機能有効領域及び調整領域に配置する液状材料の総量が第一の総量である場合に液状材料が乾燥して形成された機能膜の厚さ方向の断面の断面形状に応じて機能有効領域及び調整領域に配置する液状材料の総量、即ち基板上に配置する液状材料の総量を変える。減圧乾燥においては、基板上に配置される液状材料の総量によって乾燥が完結するまでの時間即ち乾燥速度が異なることが本発明の発明者などによって確認されている。また、液状材料が乾燥して形成される膜の厚さ方向の断面の断面形状は、乾燥速度によって異なることが知られている。本発明に係る膜形成方法によれば、機能膜の厚さ方向の断面の断面形状に応じて機能有効領域及び調整領域に配置する液状材料の量を変えることで、機能膜の断面形状を調整することができる。これにより、基板上に形成されるそれぞれの機能膜において、膜厚が不均一になることを抑制することができる。
【００１０】
本発明において、膜形成方法は、調整領域に配置する液状材料の量を変えることで、機能有効領域及び調整領域に配置する液状材料の総量を変えることが好ましい。
【００１１】
この膜形成方法によれば、基板上に配置する液状材料の総量の調整を、調整領域に配置する液状材料の量を調整することで、実行することができる。機能有効領域の機能膜形成領域に配置する液状材料の量は影響を受けないため、機能膜が備えるべき機能を実現するために最適な膜厚を実現するように最適量の液状材料を機能膜形成領域に配置することができる。
【００１２】
本発明において、膜形成方法は、調整領域に配置された液状材料の量が第一の配置量であるときに形成される機能膜の厚さ方向の断面の断面形状が、周辺側の膜厚が中央側の膜厚より厚い形状である場合に、調整領域に、第一の配置量より多い液状材料を配置することが好ましい。
【００１３】
乾燥速度が速い場合、形成される機能膜は周辺部が中央部より厚い凹形状になることが本発明の発明者などによって確認されている。この膜形成方法によれば、調整領域に配置された液状材料の量が第一の配置量であるときの機能膜の断面形状が、周辺側の膜厚が中央側の膜厚より厚い形状である場合に、第一の配置量より多い量の液状材料が調整領域に配置されることから、基板上に配置される液状材料が多くなるため、第一の配置量が配置された場合より乾燥速度が遅くなる。これにより、形成される機能膜の断面形状を、周辺側の膜厚が中央側の膜厚より厚い形状から周辺側の膜厚が中央側の膜厚より薄い形状の方に修正することができる。従って、形成される機能膜の厚さ方向の断面の断面形状を、周辺側の膜厚が中央側の膜厚より厚い形状から均一な膜厚に近づけることができる。
【００１４】
本発明において、膜形成方法は、調整領域に配置された液状材料の量が第一の配置量であるときに形成される機能膜の厚さ方向の断面の断面形状が、周辺側の膜厚が中央側の膜厚より薄い形状である場合に、調整領域に、第一の配置量より少ない液状材料を配置することが好ましい。
【００１５】
乾燥速度が遅い場合、形成される機能膜は周辺部が中央部より薄い凸形状になることが本発明の発明者などによって確認されている。この膜形成方法によれば、調整領域に配置された液状材料の量が第一の配置量であるときの機能膜の断面形状が、周辺側の膜厚が中央側の膜厚より薄い形状である場合に、第一の配置量より少ない配置量の液状材料が調整領域に配置されることから、基板上に配置される液状材料が少なくなるため、第一の配置量が配置された場合より乾燥速度が速くなる。これにより、形成される機能膜の厚さ方向の断面の断面形状を、周辺側の膜厚が中央側の膜厚より薄い形状から周辺側の膜厚が中央側の膜厚より厚い形状の方に修正することができる。従って、形成される機能膜の厚さ方向の断面の断面形状を、周辺側の膜厚が中央側の膜厚より薄い形状から均一な膜厚に近づけることができる。
【００１６】
本発明において、膜形成方法は、１以上の調整膜形成領域のそれぞれの調整膜形成領域に配置する液状材料の量を変えることで、調整領域に配置する液状材料の量を変えてもよい。
【００１７】
本発明において、膜形成方法は、１以上の調整膜形成領域のそれぞれの調整膜形成領域の平面形状は、１以上の機能膜形成領域のそれぞれの機能膜形成領域の平面形状と略同一であり、一つの調整膜形成領域には一つの機能膜形成領域に配置する液状材料と略同量の液状材料を配置し、液状材料を配置する調整膜形成領域の数を変えることで、調整領域に配置する液状材料の量を変えてもよい。
【００１８】
本発明において、膜形成方法は、総量が第一の総配置量であるときに形成される機能膜の厚さ方向の断面の断面形状が、周辺側の膜厚が中央側の膜厚より厚い形状である場合に、機能有効領域及び調整領域に、第一の総配置量より多い液状材料を配置することが好ましい。
【００１９】
乾燥速度が速い場合、形成される機能膜は周辺部が中央部より厚い凹形状になることが本発明の発明者などによって確認されている。この膜形成方法によれば、基板上に配置された液状材料の総量が第一の総配置量であるときの機能膜の厚さ方向の断面の断面形状が、周辺側の膜厚が中央側の膜厚より厚い形状である場合に、第一の総配置量より多い量の液状材料が機能有効領域及び調整領域に配置されることから、基板上に配置される液状材料の総量が多くなるため、第一の総配置量が配置された場合より乾燥速度が遅くなる。これにより、形成される機能膜の断面形状を、周辺側の膜厚が中央側の膜厚より厚い形状から周辺側の膜厚が中央側の膜厚より薄い形状の方に修正することができる。従って、形成される機能膜の厚さ方向の断面の断面形状を、周辺側の膜厚が中央側の膜厚より厚い形状から均一な膜厚に近づけることができる。
【００２０】
本発明において、膜形成方法は、総量が第一の総配置量であるときに形成される機能膜の厚さ方向の断面の断面形状が、周辺側の膜厚が中央側の膜厚より薄い形状である場合に、機能有効領域及び調整領域に、第一の総配置量より少ない液状材料を配置することが好ましい。
【００２１】
乾燥速度が遅い場合、形成される機能膜は周辺部が中央部より薄い凸形状になることが本発明の発明者などによって確認されている。この膜形成方法によれば、基板上に配置された液状材料の総量が第一の総配置量であるときの機能膜の厚さ方向の断面の断面形状が、周辺側の膜厚が中央側の膜厚より薄い形状である場合に、第一の総配置量より少ない量の液状材料が機能有効領域及び調整領域に配置されることから、基板上に配置される液状材料の総量が少なくなるため、第一の総配置量が配置された場合より乾燥速度が速くなる。これにより、形成される機能膜の断面形状を、周辺側の膜厚が中央側の膜厚より薄い形状から周辺側の膜厚が中央側の膜厚より厚い形状の方に修正することができる。従って、形成される機能膜の厚さ方向の断面の断面形状を、周辺側の膜厚が中央側の膜厚より薄い形状から均一な膜厚に近づけることができる。
【００２２】
本発明において、膜形成方法は、機能有効領域及び調整領域に配置する液状材料に含まれる溶媒の量を変えることで、総量を変えることが好ましい。
【００２３】
この膜形成方法によれば、基板上に配置する液状材料の総量の調整を、配置する液状材料の溶媒の量を調整することで、実行することができる。機能有効領域の機能膜形成領域に配置する液状材料に含まれる溶質である機能膜を形成する材料の量は影響を受けないため、機能膜が備えるべき機能を実現するために最適な膜厚を実現するように最適量の材料を含む液状材料を機能膜形成領域に配置することができる。
【００２４】
本発明による電気光学基板の製造方法は、機能膜を有する電気光学基板の製造方法であって、少なくとも１種類の機能膜を上述した膜形成方法を用い形成することを特徴とする。
【００２５】
本発明に係る電気光学基板の製造方法によれば、機能膜における膜厚の均一化を実行することができる膜形成方法を用いて機能膜を形成することから、一つの機能膜における膜厚のばらつきが小さい、好適な電気光学基板を製造することができる。例えばカラーフィルタ基板であれば、表示するべき色や輝度を正確に表示し易いというように、高性能の電気光学基板を製造することができる。
【００２６】
本発明による電気光学装置の製造方法は、機能膜を有する電気光学装置の製造方法であって、少なくとも１種類の機能膜を上述した膜形成方法を用いて形成することを特徴とする。
【００２７】
本発明に係る電気光学装置の製造方法によれば、機能膜における膜厚の均一化を実行することができる膜形成方法を用いて機能膜を形成することから、一つの機能膜における膜厚のばらつきが小さい、好適な電気光学装置を製造することができる。例えば有機ＥＬ表示装置であれば、表示するべき色や輝度を正確に表示し易いというように、高性能の電気光学装置を製造することができる。
【００２８】
本発明による機能膜は、上述した膜形成方法を用いて形成されることを特徴とする。
【００２９】
本発明に係る機能膜の構成によれば、機能膜における膜厚の均一化を実行することができる膜形成方法を用いて形成されていることから、一つの機能膜における膜厚のばらつきが小さい。これにより、機能膜の所望の機能を実現し易い好適な機能膜を実現することができる。
【００３０】
本発明において、機能膜は、機能膜の平面形状が略円形又は略長円形状であることが好ましい。
【００３１】
機能膜材料を含む液状材料を乾燥させて機能膜を形成する場合、形成するべき機能膜の縁の形状によって当該縁の近くの液状材料の乾燥状態が異なる。このため、機能膜の厚みが縁の形状によって部分的に異なり、全体の厚みが均一でなくなる。例えば、多角形の機能膜の辺の部分と角の部分とでは乾燥状態が異なることから、辺の部分と角の部分とで機能膜の厚さが均一でなくなる。この機能膜の構成によれば、機能膜の縁は総て円弧の一部であることから、縁の形状が全周で略均一になる。これにより、全周にわたって乾燥状態が略同一になり全周にわたって膜厚を略均一にすることができる。従って、機能膜の形状がばらつく可能性が少ないことから、機能膜の所望の機能を実現し易い機能膜を実現することができる。
【００３２】
本発明による電気光学基板は、機能膜を有する電気光学基板であって、少なくとも１種類の機能膜が、上述した機能膜であることを特徴とする。
【００３３】
本発明に係る電気光学基板によれば、少なくとも１種類の機能膜が、機能膜の所望の機能を実現し易い好適な機能膜であることから、所望の機能を実現し易い好適な電気光学基板を実現することができる。
【００３４】
本発明による電気光学装置は、機能膜を有する電気光学基板を備える電気光学装置であって、電気光学基板が、上述した電気光学基板であることを特徴とする。
【００３５】
本発明に係る電気光学装置によれば、少なくとも１種類の機能膜が、機能膜の所望の機能を実現し易い好適な機能膜であることから、所望の機能を実現し易い好適な電気光学装置を実現することができる。
【００３６】
本発明による電子機器は、上述した電気光学装置を備えることを特徴とする。
【００３７】
本発明に係る電子機器によれば、所望の機能を実現し易い好適な電気光学装置を備えることから、所望の機能を実現し易い好適な電子機器を実現することができる。
【発明を実施するための最良の形態】
【００３８】
以下、本発明に係る膜形成方法、電気光学基板の製造方法、及び電気光学装置の製造方法、並びに機能膜、電気光学基板、及び電気光学装置の一実施形態について図面を参照して、説明する。本発明の実施形態は、電気光学装置の一例である液晶表示装置を構成する液晶表示パネルのカラーフィルタ基板を製造する工程、及び電気光学装置の一例である有機ＥＬ表示装置を製造する工程において、機能膜を形成する工程で用いられる膜形成方法を例に説明する。
【００３９】
（第一の実施形態）
第一の実施形態は、電気光学装置の一例である液晶表示装置を構成する液晶表示パネルのカラーフィルタ基板を製造する工程において、機能膜の一例であるフィルタ膜としての色要素膜を形成する工程で用いられる膜形成方法を例に説明する。
【００４０】
（液晶表示パネルの構成）
最初に、液晶表示パネルについて説明する。図１は、液晶表示パネルの構造を示す概略図である。図１（ａ）は、液晶表示パネルについて、各構成要素とともにフィルタ基板側から見た平面図であり、図１（ｂ）は図１（ａ）にＡ−Ａで示した断面における断面形状を示す概略断面図である。なお、以下の説明に用いた各図においては、各層や各部材を図面上で認識可能な程度の大きさとするため、それぞれの層や部材毎に縮尺を異ならせてある。
【００４１】
図１（ａ）および（ｂ）に示すように、液晶表示パネル１０は、ＴＦＴ（Thin  Film  Transistor）素子３及び画素電極６ｂを有する素子基板１と、対向電極６ａ及びカラーフィルタ５を有するフィルタ基板２と、シール材４によって接着された素子基板１とフィルタ基板２との隙間に充填された液晶８とを備えている。素子基板１はフィルタ基板２より一回り大きく額縁状に張り出した状態となっている。
【００４２】
素子基板１は、厚さおよそ１．２ｍｍの石英ガラス基板を用いており、その表面には画素を構成する画素電極６ｂと、３端子のうちの一つが画素電極６ｂに接続されたＴＦＴ素子３が形成されている。ＴＦＴ素子３の残りの２端子は、画素電極６ｂを囲んで互いに絶縁状態で格子状に配置されたデータ線（図示省略）と走査線（図示省略）とに接続されている。データ線は、Ｙ軸方向に引き出されて端子部１６においてデータ線駆動回路部９ａに接続されている。走査線は、Ｘ軸方向に引き出され、左右の額縁領域に形成された２つの走査線駆動回路部９ｂ，９ｂに個々に接続されている。各データ線駆動回路部９ａおよび走査線駆動回路部９ｂの入力側配線は、端子部１６に沿って配列した実装端子１１にそれぞれ接続されている。端子部１６とは反対側の額縁領域には、２つの走査線駆動回路部９ｂ，９ｂを繋ぐ配線１２が設けられている。
【００４３】
フィルタ基板２は、厚みおよそ１．０ｍｍの透明な石英ガラスからなるガラス基板２ａを用いており、共通電極としての対向電極６ａが設けられている。対向電極６ａは、ガラス基板２ａの四隅に設けられた上下導通部１４を介して素子基板１側に設けられた配線と導通しており、当該配線も端子部１６に設けられた実装端子１１に接続されている。また、フィルタ基板２には、画素電極６ｂと対向する位置に色要素膜５３が形成されたカラーフィルタ５が設けられている。
【００４４】
液晶８に面する素子基板１の表面およびフィルタ基板２の表面には、それぞれ配向膜７ｂ、配向膜７ａが形成されている。
【００４５】
液晶表示パネル１０は、外部駆動回路と電気的に繋がる中継基板が実装端子１１に接続される。そして、外部駆動回路からの入力信号が各データ線駆動回路部９ａおよび走査線駆動回路部９ｂに入力されることにより、ＴＦＴ素子３が画素電極ごとにスイッチングされ、画素電極６ｂと対向電極６ａとの間に駆動電圧が印加されて表示が行われる。
【００４６】
尚、図１では図示省略したが、液晶表示パネル１０の表裏面には、それぞれ入出射する光を偏向する偏光板が設けられる。
【００４７】
（カラーフィルタ）
次に、フィルタ基板２に形成されているカラーフィルタ５及びカラーフィルタ５における色要素膜５３の配列について説明する。図２（ａ）はカラーフィルタの一実施形態の平面構造を模式的に示す平面図であり、図２（ｂ），（ｃ）は、３色カラーフィルタの配列例を示す模式平面図である。
【００４８】
上述したように、フィルタ基板２は、厚みおよそ１．０ｍｍの透明な石英ガラスからなるガラス基板２ａを用いて形成されている。図２（ａ）に示すように、カラーフィルタ５は、方形状のガラス基板２ａの表面のフィルタ有効領域５２Ａに複数の色要素領域５２をドットパターン状、本実施形態ではドット・マトリクス状に形成し、当該色要素領域５２に色要素膜５３を形成することによって形成されている。ガラス基板２ａのフィルタ有効領域５２Ａの周囲には、調整領域１５２Ａが設定されている。当該調整領域１５２Ａには、色要素領域５２と略同形状の調整色要素領域１５２が形成されており、調整色要素領域１５２には色要素膜５３と同等な調整色要素膜１５３が形成されている。上述したように、素子基板１とフィルタ基板２とが組み合わされると、色要素膜５３は画素電極６ｂと対向しており、画素電極６ｂと対向電極６ａとの間に駆動電圧が印加されて制御される光が色要素膜５３を透過する。色要素膜５３は光学フィルタであって、色要素膜５３を透過した光は色要素膜５３の色に対応した色の光になる。色要素膜５３が機能膜に相当し、色要素領域５２が機能膜形成領域に相当し、フィルタ有効領域５２Ａが機能有効領域に相当する。調整色要素領域１５２が調整膜形成領域に相当し、調整領域１５２Ａが調整領域に相当する。フィルタ基板２が、機能膜を有する電気光学基板に相当する。
【００４９】
図２（ｂ），（ｃ）に示すように、色要素膜５３は、透光性のない樹脂材料によって格子状のパターンに形成された隔壁５６によって区画されてドット・マトリクス状に並んだ複数の例えば方形状の色要素領域５２を色材で埋めることによって形成される。調整色要素膜１５３は、隔壁５６と同じ材料を用いて、隔壁５６と同じ形状に形成された隔壁１５６（図６参照）によって区画されてドット・マトリクス状に並んだ複数の例えば方形状の調整色要素領域１５２を色材で埋めることによって形成される。例えば、色要素膜５３を構成する色材を含む液状材料を色要素領域５２に充填し、当該液状材料の溶媒を蒸発させて液状材料を乾燥させることで、色要素領域５２を埋める膜状の色要素膜５３を形成する。調整色要素膜１５３も同様に、色要素膜５３を構成する色材を含む液状材料を調整色要素領域１５２に充填し、当該液状材料の溶媒を蒸発させて液状材料を乾燥させることで、調整色要素領域１５２を埋める膜状の調整色要素膜１５３を形成する。
【００５０】
色要素膜５３の配列としては、例えば、ストライプ配列、モザイク配列、デルタ配列等が知られている。ストライプ配列は、図２（ｂ）に示したように、マトリクスの縦列が総て同色の色要素膜５３になる配列である。モザイク配列は、図２（ｃ）に示したように、横方向の各行ごとに色要素膜５３一つ分だけ色をずらした配列で、３色フィルタの場合、縦横の直線上に並んだ任意の３つの色要素膜５３が３色となる配列である。そして、デルタ配列は、色要素膜５３の配置を段違いにし、３色フィルタの場合、任意の隣接する３つの色要素膜５３が異なる色となる配色である。
【００５１】
図２（ｂ），（ｃ）に示した３色フィルタにおいて、色要素膜５３は、それぞれが、Ｒ（赤色）、Ｇ（緑色）、Ｂ（青色）のうちのいずれか１色の色材によって形成されている。隣り合って形成されたＲ（赤色）、Ｇ（緑色）、Ｂ（青色）の色要素膜５３Ｒ，５３Ｇ，５３Ｂを各１個づつ含む色要素膜５３の組で、画像を構成する最小単位である絵素のフィルタ（以降、「絵素フィルタ５４」と表記する。）を形成している。１絵素フィルタ５４内の色要素膜５３Ｒ，５３Ｇ，５３Ｂのいずれか１つ又はそれらの組み合わせに光を選択的に通過させることにより、フルカラー表示を行う。このとき、透光性のない樹脂材料によって形成された隔壁５６はブラックマトリクスとして作用する。
【００５２】
（液滴吐出法及び液滴吐出ヘッド）
次に、液状材料を色要素領域５２及び調整色要素領域１５２に充填する際に用いられる液滴吐出法について説明する。液滴吐出法の吐出技術としては、帯電制御方式、加圧振動方式、電気機械変換方式、電気熱変換方式、静電吸引方式等が挙げられる。帯電制御方式は、材料に帯電電極で電荷を付与し、偏向電極で材料の飛翔方向を制御して吐出ノズルから吐出させるものである。また、加圧振動方式は、材料に３０ｋｇ／ｃｍ2程度の超高圧を印加して吐出ノズル先端側に材料を吐出させるものであり、制御電圧をかけない場合には材料が直進して吐出ノズルから吐出され、制御電圧をかけると材料間に静電的な反発が起こり、材料が飛散して吐出ノズルから吐出されない。また、電気機械変換方式は、ピエゾ素子（圧電素子）がパルス的な電気信号を受けて変形する性質を利用したもので、ピエゾ素子が変形することによって材料を貯留した空間に可撓物質を介して圧力を与え、この空間から材料を押し出して吐出ノズルから吐出させるものである。
【００５３】
また、電気熱変換方式は、材料を貯留した空間内に設けたヒータにより、材料を急激に気化させてバブル（泡）を発生させ、バブルの圧力によって空間内の材料を吐出させるものである。静電吸引方式は、材料を貯留した空間内に微小圧力を加え、吐出ノズルに材料のメニスカスを形成し、この状態で静電引力を加えてから材料を引き出すものである。また、この他に、電場による流体の粘性変化を利用する方式や、放電火花で飛ばす方式などの技術も適用可能である。液滴吐出法は、材料の使用に無駄が少なく、しかも所望の位置に所望の量の材料を的確に配置できるという利点を有する。このうち、ピエゾ方式は、液状材料に熱を加えないため、材料の組成等に影響を与えないなどの利点を有する。本実施形態では、液状材料選択の自由度の高さ、及び液滴の制御性の良さの点から上記ピエゾ方式を用いる。
【００５４】
次に、本発明に係るデバイスを液滴吐出法によって製造する際に用いられるデバイス製造装置の液滴吐出ヘッドについて説明する。このデバイス製造装置は、液滴吐出ヘッドから基板に対して液滴を吐出（滴下）することによりデバイスを製造する液滴吐出装置（インクジェット装置）である。図３は、液滴吐出ヘッドの外観の概要を示す図である。図３（ａ）は、液滴吐出ヘッドの外観の概要を示す斜視図であり、図３（ｂ）は、ノズルの配列を示す図である。図３（ａ）に示すように、液滴吐出ヘッド６２は、例えば、複数の吐出ノズル６７が配列されてなるノズル列６８を有する。吐出ノズル６７の数は例えば１８０であり、吐出ノズル６７の孔径は例えば２８μｍであり、吐出ノズル６７のピッチは例えば１４１μｍである（図３（ｂ）参照）。図３（ａ）に示す基準方向Ｓは、基板上の任意の位置に液滴を着弾させるために液滴吐出ヘッド６２が基板に対して相対移動する際の主走査方向を示し、配列方向Ｔはノズル列６８における吐出ノズル６７の配列方向を示している。
【００５５】
図４（ａ）は、液滴吐出ヘッドの構造を示す斜視図であり、図４（ｂ）は、液滴吐出ヘッドの吐出ノズル部の詳細構造を示す断面図である。図４（ａ）及び（ｂ）に示すように、それぞれの液滴吐出ヘッド６２は、振動板７３と、ノズルプレート７４とを、備えている。振動板７３と、ノズルプレート７４との間には、液状材料タンク（図示省略）から供給孔７７を介して供給される材料液が常に充填される液たまり７５が位置している。また、振動板７３と、ノズルプレート７４との間には、複数のヘッド隔壁７１が位置している。そして、振動板７３と、ノズルプレート７４と、１対のヘッド隔壁７１とによって囲まれた空間がキャビティ７０である。キャビティ７０は吐出ノズル６７に対応して設けられているため、キャビティ７０の数と吐出ノズル６７の数とは同じである。キャビティ７０には、１対のヘッド隔壁７１間に位置する供給口７６を介して、液たまり７５から材料液が供給される。
【００５６】
振動板７３上には、それぞれのキャビティ７０に対応して、振動子７２が位置する。振動子７２は、ピエゾ素子７２ｃと、ピエゾ素子７２ｃを挟む１対の電極７２ａ、７２ｂとから成る。この１対の電極７２ａ、７２ｂに駆動電圧を与えることで、対応する吐出ノズル６７から液状材料が液滴となって吐出される。吐出ノズル６７から吐出される液状材料の一部がノズルプレート７４に付着することを抑制するために、ノズルプレート７４の外面は、液状材料に対して撥液性を有する撥液処理層２Ｐが形成されている。
【００５７】
制御装置（図示省略）は、ピエゾ素子７２ｃへの印加電圧の制御、すなわち駆動信号を制御することにより、複数の吐出ノズル６７のそれぞれに対して、液状材料の吐出制御を行う。より詳細には、吐出ノズル６７から吐出される液滴の体積や、単位時間あたりに吐出する液滴の数、基板上に着弾した液滴同士の距離などを変化させることができる。例えば、ノズル列６８に並ぶ複数の吐出ノズル６７の中から、液滴を吐出させる吐出ノズル６７を選択的に使用することにより、配列方向Ｔの方向では、ノズル列６８の長さの範囲であって吐出ノズル６７のピッチ間隔で、複数の液滴を同時に吐出することができる。基準方向Ｓの方向では、基板上に着弾した液滴同士の距離を、当該液滴を吐出する吐出ノズル６７ごとに個別に変化させることができる。なお、吐出ノズル６７のそれぞれから吐出される液滴の体積は、１ｐｌ〜３００ｐｌ（ピコリットル）の間で可変である。
【００５８】
（液状材料量と膜厚形状）
次に、色要素領域５２に充填された液状材料を減圧環境下で乾燥させて色要素膜５３を形成する際の、ガラス基板２ａ上に配置された液状材料の量と、形成された色要素膜５３の厚さ方向の形状との関係を説明する。図５（ａ）は、排気開始からの雰囲気の圧力の推移を示すグラフであり、図５（ｂ）は、液状材料量と中央膜厚の関係を示すグラフである。図５（ｃ）、図５（ｄ）は、色要素膜の断面形状例を示す模式断面図である。
【００５９】
図５（ａ）のグラフの横軸は、減圧のための排気を開始してからの経過時間を示しており、縦軸は減圧される雰囲気の圧力を示している。実線８１は、調整色要素領域１５２（図２参照）に色要素領域５２に充填する量と同量の液状材料を充填した場合の雰囲気の圧力を示している。破線８２は、調整色要素領域１５２に色要素領域５２に充填する量より多い液状材料を充填した場合の雰囲気の圧力を示している。一点鎖線８３は、調整色要素領域１５２に色要素領域５２に充填する量より少ない液状材料を充填した場合の雰囲気の圧力を示している。乾燥点８１ａ、乾燥点８２ａ、乾燥点８３ａは、それぞれ色要素領域５２に充填された液状材料の乾燥が完了して色要素膜５３が形成された時点を示している。色要素領域５２に充填した液状材料量は同一である。色要素領域５２に充填した液状材料量が同一であっても、調整色要素領域１５２に充填した液状材料の多少によって乾燥に要する時間、即ち乾燥速度が異なり、充填した液状材料が多いほうが乾燥速度が遅いことがわかる。色要素領域５２に充填した液状材料量が同一であることから、調整色要素領域１５２に充填した液状材料の多少は、調整領域１５２Ａに配置された液状材料の多少であり、ガラス基板２ａ上に配置された液状材料の多少である。
【００６０】
図５（ｂ）のグラフの横軸は、調整色要素領域１５２に充填した液状材料の量を示している。縦軸は、図５（ｃ）又は（ｄ）に矢印ａで示した、形成された色要素膜５３の中央の膜厚を示している。色要素領域５２に充填した液状材料の量は同一である。色要素領域５２に充填した液状材料量が同一であっても、調整色要素領域１５２に充填した液状材料の多少によって形成される色要素膜５３の中央の膜厚が異なり、調整色要素領域１５２に充填した液状材料が多いほうが中央の膜厚が厚いことがわかる。色要素膜５３の断面形状は、色要素領域５２に充填した液状材料量は同一であるため、中央の膜厚が厚い場合は、図５（ｄ）に示したような凸形状に近くなり、中央の膜厚が薄い場合は、図５（ｃ）に示したような凹形状に近くなる。色要素領域５２に充填した液状材料量が同一であることから、調整色要素領域１５２に充填した液状材料の多少は、調整領域１５２Ａに配置された液状材料の多少であり、ガラス基板２ａ上に配置された液状材料の多少である。
【００６１】
＜フィルタ基板の製造＞
次に、フィルタ基板２の色要素膜形成工程について図６を参照して説明する。図６は、フィルタ基板の色要素膜形成工程を示す模式断面図である。
【００６２】
最初に、図６（ａ）に示すように、ガラス基板２ａの表面に隔壁５６及び隔壁１５６を形成する。隔壁５６及び隔壁１５６は、例えば、ガラス基板２ａの表面に隔壁５６及び隔壁１５６の材料を含む液状材料を塗布し、乾燥させて隔壁膜を形成し、フォトエッチングなどで色要素領域５２や調整色要素領域１５２などの部分を取り除くことで、形成する。ガラス基板２ａが機能膜を形成する基板に相当する。
【００６３】
次に、隔壁５６及び隔壁１５６が形成されたガラス基板２ａを、液状材料を充填し易くするように、表面処理する。隔壁裾５６ａ又は隔壁裾１５６ａに囲まれた色要素領域底５２ａ又は調整色要素領域底１５２ａと、隔壁側面５６ｂ及び隔壁側面１５６ｂとが色要素膜５３の材料を含む液状材料５３０に対して親液性となるように処理し、隔壁頂部５６ｃ及び隔壁頂部１５６ｃは液状材料５３０に対して撥液性となるように処理する。この処理によって、色要素領域５２又は調整色要素領域１５２に配置された液状材料５３０が色要素領域５２又は調整色要素領域１５２に馴染み易くなると共に、色要素領域５２又は調整色要素領域１５２から溢れ出し難くなる。
【００６４】
次に、図６（ｂ）に示すように、隔壁５６によって形成された複数の色要素領域５２及び調整色要素領域１５２のそれぞれに色要素形成材料を含む液状材料５３０を液滴吐出ヘッド６２から液滴５３０ａとして吐出し、色要素領域５２に液状材料５３０を充填する。調整色要素領域１５２には、色要素領域５２に充填する液状材料５３０の量より多い量の液状材料５３０を充填する。色要素領域５２に充填する液状材料５３０の量は同一であって、調整色要素領域１５２に充填する液状材料５３０の量が多くなると、調整色要素領域１５２にも色要素領域５２と同量の液状材料５３０を充填する場合に比べて、調整領域１５２Ａに配置される液状材料５３０の量が多くなり、ガラス基板２ａ上に配置される液状材料５３０の量が多くなる。充填する液状材料５３０の量は、色要素領域５２又は調整色要素領域１５２に向けて吐出する液滴５３０ａの数を調整することで調整する。
【００６５】
勿論、異なる色の各色要素膜５３又は調整色要素膜１５３が形成される各色要素領域５２又は調整色要素領域１５２に対しては、異なる色要素材料を含む液状材料５３０を吐出する。例えば、上述した３色フィルタ（図２（ｂ），（ｃ）参照）であれば、異なる色の各色要素膜５３Ｒ，５３Ｇ，５３Ｂが形成される各色要素領域５２に対応して、異なる色要素材料を含む３種の液状材料５３０を液滴吐出ヘッド６２に順次充填して吐出する。異なる色の調整色要素膜１５３が形成される各調整色要素領域１５２に対応して、異なる色要素材料を含む３種の液状材料５３０を液滴吐出ヘッド６２に順次充填して吐出する。あるいは、複数の液滴吐出ヘッド６２を用意し、それぞれに異なる色要素材料を含む液状材料５３０を充填して吐出してもよい。
【００６６】
次に、ガラス基板２ａを減圧環境に投入し、液状材料５３０を乾燥させて、色要素膜５３及び調整色要素膜１５３を形成する。なお、液状材料５３０は、厳密には、液滴吐出ヘッド６２から液滴５３０ａとして吐出された瞬間から乾燥を開始するが、液状材料５３０の溶媒の沸点などを調節することで、常圧ではほとんど乾燥せず、減圧された状態で乾燥するようにすることができる。液状材料５３０の配置が終了した後で、減圧状態の乾燥工程でほとんど総ての乾燥が行われるようにするために、液状材料５３０は乾燥進行が遅い高沸点溶媒の比率を高くすることが好ましい。
【００６７】
減圧状態の乾燥工程を実行して、図６（ｃ）に示すように、色要素膜面５３１が略平坦であって、膜厚が略均一な色要素膜５３が形成される。本実施形態の液状材料５３０は、調整色要素領域１５２に、色要素領域５２に充填する液状材料５３０の量と等量の液状材料５３０を充填して乾燥させた場合には、表面が図６（ｃ）に二点鎖線で示した表面５３２のように凹形状となる。調整色要素領域１５２には、色要素領域５２に充填する液状材料５３０の量より多い量の液状材料５３０を充填することで、調整色要素領域１５２に、色要素領域５２に充填する液状材料５３０の量と等量の液状材料５３０を充填して乾燥させた場合と比較して、調整領域１５２Ａに配置される液状材料５３０の量が多くなり、ガラス基板２ａ上に配置された液状材料５３０の量が多くなる。ガラス基板２ａ上に配置された液状材料５３０の量が多くなることで、図５（ａ）に示したように乾燥速度が遅くなり、図５（ｂ）に示したように色要素膜５３の中央の膜厚は、厚くなる。これにより、調整色要素領域１５２に、色要素領域５２に充填する液状材料５３０の量と等量の液状材料５３０を充填して乾燥させた場合の凹形状を是正して、色要素膜面５３１が略平坦であって、膜厚が略均一な色要素膜５３が形成される。
【００６８】
図６（ｃ）に示すように、色要素膜５３を形成し、フィルタ基板２の色要素膜形成工程を終了する。更に、対向電極６ａや配向膜７ａを形成する工程を実行して、フィルタ基板２を形成する。
【００６９】
以下、第一の実施形態の効果を記載する。第一の実施形態によれば、以下の効果が得られる。
（１）液状材料５３０は、調整色要素領域１５２に、色要素領域５２に充填する液状材料５３０の量と等量の液状材料５３０を充填して乾燥させた場合には、中央の膜厚が薄くなり、断面形状が凹形状となる。調整色要素領域１５２には、色要素領域５２に充填する液状材料５３０の量より多い量の液状材料５３０を充填することで、調整色要素領域１５２に、色要素領域５２に充填する液状材料５３０の量と等量の液状材料５３０を充填した場合と比較して、ガラス基板２ａ上に配置された液状材料の量が多くなる。ガラス基板２ａ上に配置された液状材料５３０の量が多くなることで、配置された液状材料５３０の乾燥速度が遅くなり、色要素膜５３の中央の膜厚は、厚くなる。これにより、調整色要素領域１５２に、色要素領域５２に充填する液状材料５３０の量と等量の液状材料５３０を充填して乾燥させた場合の凹形状を是正して、膜厚が略均一な色要素膜５３を形成することができる。
【００７０】
（２）色要素膜５３の透過光量は、色要素膜５３の膜厚の影響を受ける。フィルタ基板２は、膜厚が略均一な色要素膜５３を備えることで、色要素膜５３が透過させるべき光量を透過させることができるような色要素膜５３を容易に形成することができる。従って、透過させるべき光量を透過させることで実現すべき輝度が実現できる、好適なフィルタ基板２を実現することができる。
【００７１】
（３）液晶表示パネル１０は、膜厚が略均一な色要素膜５３を備えることで、色要素膜５３が透過させるべき光量を透過させることができるような色要素膜５３を容易に形成することができる。従って、透過させるべき光量を透過させることで実現すべき輝度が実現できる、好適な液晶表示パネル１０を実現することができる。
【００７２】
（第二の実施形態）
次に、本発明に係る膜形成方法、電気光学基板の製造方法、及び電気光学装置の製造方法、並びに機能膜、電気光学基板、及び電気光学装置の一実施形態である第二の実施形態について図面を参照して、説明する。本実施形態は、電気光学装置の一例である有機ＥＬ表示装置を製造する工程において、機能膜の一例である発光層及び正孔輸送層を形成する工程で用いられる膜形成方法を例に説明する。本実施形態の液滴吐出装置は、第一の実施形態で説明した液滴吐出装置と実質的に同一のものであるため、液滴吐出装置に関する説明は省略する。
【００７３】
（有機ＥＬ表示装置の構成）
最初に、有機ＥＬ表示装置の構成について説明する。図７は、有機ＥＬ表示装置を示す概略正面図である。図７（ａ）は、有機ＥＬ表示装置の全体を示す概略正面図であり、図７（ｂ）は、有機ＥＬ素子の配列を示す模式図であり、図７（ｃ）は、素子基板を示す概略平面図である。図７（ａ）に示すように、本実施形態の有機ＥＬ表示装置１００は、発光素子である複数の有機ＥＬ素子１０７を有する素子基板１０１と、封止基板１０９とを備えている。有機ＥＬ素子１０７は所謂カラー素子であり、有機ＥＬ表示装置１００は、赤色素子１０７Ｒ（赤色系）、緑色素子１０７Ｇ（緑色系）、青色素子１０７Ｂ（青色系）の３色の有機ＥＬ素子１０７を有している。有機ＥＬ素子１０７は表示領域１０６に配置されており、当該表示領域１０６に画像が表示される。表示領域１０６が機能有効領域に相当する。
【００７４】
素子基板１０１上の３色の有機ＥＬ素子１０７は、例えば、図７（ｂ）に示すように、同色系の有機ＥＬ素子１０７が図面において上下方向に配列したストライプ配列に配置されている。各有機ＥＬ素子１０７の平面形状は略円形である。図の上下方向に並ぶ有機ＥＬ素子１０７を一つおきに図の左右方向にずらすことで、有機ＥＬ素子１０７の配置密度を上げている。
【００７５】
素子基板１０１は、各有機ＥＬ素子１０７に対応した位置に、駆動素子としての複数のスイッチング素子１１２（図８参照）を備えている。スイッチング素子１１２は、例えば、ＴＦＴ（Thin  Film  Transistor）素子である。また、封止基板１０９よりも一回り大きく、額縁状に張り出した部分には、スイッチング素子１１２を駆動する２つの走査線駆動回路部１０３，１０３と１つのデータ線駆動回路部１０４が設けられている。素子基板１０１の端子部１０１ａには、これらの駆動回路部１０３，１０４と外部駆動回路とを接続するためのフレキシブルな中継基板１０８が実装されている。これらの駆動回路部１０３，１０４は、例えば、あらかじめ素子基板１０１の表面に低温ポリシリコンの半導体層を形成して構成する。
【００７６】
図７（ｃ）に示すように、表示領域１０６の周囲には、調整領域２０６が設定されている。当該調整領域２０６には、有機ＥＬ素子１０７を構成する正孔輸送層１１６（図８参照）及び発光層１１７（図８参照）と略同形状の調整正孔輸送層２１６（図８参照）及び調整発光層２１７（図８参照）を有する調整有機ＥＬ膜２０７が形成されている。
【００７７】
図８は、有機ＥＬ表示装置の有機ＥＬ素子を含む要部の断面図である。素子基板１０１は、ガラス基板１１０と、当該ガラス基板１１０上に設定された表示領域１０６（図７参照）において、ガラス基板１１０の一方の表面上に形成された複数のスイッチング素子１１２と、スイッチング素子１１２を覆うように形成された絶縁層１１１と、絶縁層１１１上に形成されており、導通層１１４ａを介してスイッチング素子１１２と導通している複数の画素電極１１４と、複数の画素電極１１４の間に形成されたバンク１１５と、を有する。更に、バンク１１５によって区画された領域（以降、「画素領域１２１」と表記する。）の画素電極１１４上に形成された正孔輸送層１１６と、正孔輸送層１１６上に積層して形成された発光層１１７と、発光層１１７およびバンク１１５を覆うように設けられた対向電極１１８と、を有する。
【００７８】
また、素子基板１０１は、ガラス基板１１０上に設定された調整領域２０６（図７（ｃ）参照）において、表示領域１０６（図７参照）に形成されたバンク１１５に連続しており、当該バンク１１５と略同一形状のバンク２１５を有する。バンク２１５によって区画された領域（以降、「調整画素領域２２１」と表記する。）には、調整正孔輸送層２１６と、調整正孔輸送層２１６上に積層して形成された調整発光層２１７とが形成されている。調整正孔輸送層２１６と、調整発光層２１７と、が調整有機ＥＬ膜２０７を構成する。
【００７９】
有機ＥＬ表示装置１００は、素子基板１０１の対向電極１１８に対向して封止基板１０９が配置され、対向電極１１８と封止基板１０９との間に不活性ガス１２０が封入されている。画素電極１１４と、バンク１１５に囲まれた正孔輸送層１１６、発光層１１７、対向電極１１８とが、有機ＥＬ素子１０７に該当する。
【００８０】
画素領域１２１に、赤色、緑色、青色の光をそれぞれ発光する、赤色発光層１１７Ｒ（赤色系）、緑色発光層１１７Ｇ（緑色系）、青色発光層１１７Ｂ（青色系）を形成することで、赤色素子１０７Ｒ、緑色素子１０７Ｇ、青色素子１０７Ｂを形成する。赤色素子１０７Ｒ、緑色素子１０７Ｇ、青色素子１０７Ｂを各１個づつ含む有機ＥＬ素子１０７の組で、画像を構成する最小単位である絵素を形成している。１絵素内の赤色素子１０７Ｒ、緑色素子１０７Ｇ、青色素子１０７Ｂのいずれか１つ又はそれらの組み合わせに選択的に発光させることにより、フルカラー表示を行う。
【００８１】
＜有機ＥＬ素子の製造＞
次に、有機ＥＬ表示装置１００の素子基板１０１における有機ＥＬ素子１０７を構成する正孔輸送層１１６及び発光層１１７の形成工程について図９および図１０を参照して説明する。図９（ａ）、（ｂ）、（ｃ）は、素子基板の正孔輸送層の形成工程を示す模式断面図であり、図１０（ａ）、（ｂ）、（ｃ）、（ｄ）は素子基板の発光層の形成工程を示す模式断面図である。
【００８２】
図９（ａ）に示すように、スイッチング素子１１２と、絶縁層１１１と、導通層１１４ａと、画素電極１１４と、が形成されたガラス基板１１０の表示領域１０６（図７（ｃ）参照）の表面に、バンク１１５を形成する。また、表示領域１０６の周囲の調整領域２０６（図７（ｃ）参照）の表面に、バンク２１５を形成する。バンク１１５及び２１５は、例えば、ガラス基板１１０の表面にバンク１１５及びバンク２１５の材料を含む液状材料を塗布し、乾燥させてバンク膜を形成し、フォトエッチングなどで画素領域１２１及び調整画素領域２２１などの部分を取り除くことで、形成する。ガラス基板１１０が、機能膜を形成する基板に相当する。素子基板１０１が、機能膜を有する電気光学基板に相当する。
【００８３】
次に、バンク１１５及びバンク２１５が形成され洗浄されたガラス基板１１０を、液状材料を充填し易くするように、表面処理する。バンク１１５又はバンク２１５に囲まれた画素領域１２１又は調整画素領域２２１の底部と、バンク１１５及びバンク２１５の側面とが、正孔輸送層１１６の材料を含む液状材料５６０に対して親液性となるように処理し、バンク１１５及びバンク２１５の頂部は液状材料５６０に対して撥液性となるように処理する。この処理によって、画素領域１２１又は調整画素領域２２１に充填されるべく配置された液状材料５６０が画素領域１２１又は調整画素領域２２１に馴染み易くなると共に、画素領域１２１又は調整画素領域２２１から溢れ出し難くなる。
【００８４】
次に、図９（ｂ）に示すように、バンク１１５又はバンク２１５によって形成された複数の画素領域１２１又は調整画素領域２２１のそれぞれに正孔輸送層１１６の材料を含む液状材料５６０を液滴吐出ヘッド６２から液滴５６０ａとして吐出し、画素領域１２１及び調整画素領域２２１に液状材料５６０を充填する。調整画素領域２２１には、画素領域１２１に充填する液状材料５６０の量より少ない量の液状材料５６０を充填する。画素領域１２１に充填する液状材料５６０の量は同一であって、調整画素領域２２１に充填する液状材料５６０の量が少なくなると、調整画素領域２２１にも画素領域１２１と同量の液状材料５６０を充填する場合に比べて、調整領域２０６に配置される液状材料５６０の量が少なくなり、ガラス基板１１０上に配置された液状材料５６０の量が少なくなる。充填する液状材料５６０の量は、画素領域１２１又は調整画素領域２２１に向けて吐出する液滴５６０ａの数を調整することで調整する。正孔輸送層１１６が機能膜に相当し、画素領域１２１が機能膜形成領域に相当し、調整画素領域２２１が調整膜形成領域に相当する。
【００８５】
次に、液状材料５６０を配置したガラス基板１１０を減圧環境に投入し、液状材料５６０を乾燥させて、正孔輸送層１１６及び調整正孔輸送層２１６を形成する。なお、液状材料５６０は、厳密には、液滴吐出ヘッド６２から液滴５６０ａとして吐出された瞬間から乾燥を開始するが、液状材料５６０の溶媒の沸点などを調節することで、常圧ではほとんど乾燥せず、減圧された状態で乾燥するようにすることができる。液状材料５６０の配置が終了した後に、減圧環境下の乾燥工程でほとんど総ての乾燥が行われるようにするために、液状材料５６０は乾燥進行が遅い高沸点溶媒の比率を高くすることが好ましい。
【００８６】
減圧状態の乾燥工程を実行して、図９（ｃ）に示すように、正孔輸送層面５６１が略平坦であって、膜厚が略均一な正孔輸送層１１６が形成される。本実施形態の液状材料５６０は、調整画素領域２２１にも画素領域１２１と同量の液状材料５６０を充填して液状材料５６０を乾燥させた場合には、表面が図９（ｃ）に二点鎖線で示した表面５６２のように凸形状となる。
【００８７】
調整画素領域２２１には、画素領域１２１に充填する液状材料５６０の量より少ない量の液状材料５６０を充填することで、調整画素領域２２１に、画素領域１２１に充填する液状材料５６０の量と等量の液状材料５６０を充填して乾燥させた場合と比較して、調整領域２０６に配置される液状材料５６０の量が少なくなり、ガラス基板１１０上に配置された液状材料５６０の量が少なくなる。ガラス基板１１０上に配置された液状材料５６０の量が少なくなることで、図５（ａ）に示したように乾燥速度が速くなり、図５（ｂ）に示したように正孔輸送層１１６の中央の膜厚は、薄くなる。これにより、調整画素領域２２１に、画素領域１２１に充填する液状材料５６０の量と等量の液状材料５６０を充填して乾燥させた場合の凸形状を是正して、正孔輸送層面５６１が略平坦であって、膜厚が略均一な正孔輸送層１１６が形成される。
【００８８】
次に、図１０（ａ）に示すように正孔輸送層１１６及び調整正孔輸送層２１６が形成されたガラス基板１１０に、発光層１１７を形成する。図１０（ｂ）に示したように、バンク１１５又はバンク２１５によって形成された複数の画素領域１２１又は調整画素領域２２１のそれぞれに発光層１１７の材料を含む液状材料５７０を液滴吐出ヘッド６２から液滴５７０ａとして吐出し、画素領域１２１及び調整画素領域２２１に液状材料５７０を充填する。調整画素領域２２１には、画素領域１２１に充填する液状材料５７０の量より多い量の液状材料５７０を充填する。画素領域１２１に充填する液状材料５７０の量は同一であって、調整画素領域２２１に充填する液状材料５７０の量が多くなると、調整画素領域２２１にも画素領域１２１と同量の液状材料５７０を充填する場合に比べて、調整領域２０６に配置される液状材料５７０の量が多くなり、ガラス基板１１０上に配置された液状材料５７０の量が多くなる。充填する液状材料５７０の量は、画素領域１２１又は調整画素領域２２１に向けて吐出する液滴５７０ａの吐出数を調整することで調整する。発光層１１７が機能膜に相当し、画素領域１２１が機能膜形成領域に相当し、調整画素領域２２１が調整膜形成領域に相当する。
【００８９】
勿論、異なる色の各発光層１１７が形成される各画素領域１２１に対して異なる発光層用の材料を含む液状材料５７０を吐出する。例えば、上述した３色の発光層によるカラー表示（図７参照）であれば、赤色、緑色、青色の光をそれぞれ発光する、赤色発光層１１７Ｒ（赤色系）、緑色発光層１１７Ｇ（緑色系）、青色発光層１１７Ｂ（青色系）をそれぞれ形成するべき画素領域１２１に、それぞれの発光層１１７の材料を含む液状材料５７０を液滴吐出ヘッド６２に順次充填して吐出する。あるいは、複数の液滴吐出ヘッド６２を用意し、それぞれに異なる色の発光層１１７用の材料を含む液状材料５７０を充填して吐出してもよい。
【００９０】
なお、液状材料５６０が画素領域１２１及び調整画素領域２２１に馴染み易くなると共に画素領域１２１から溢れ出し難くなるように実行した表面処理が、液状材料５７０については有効でない場合には、液状材料５７０の充填を実行する前に、同様の表面処理を実行する。勿論、この場合に実行する処理は、液状材料５７０が画素領域１２１及び調整画素領域２２１に馴染み易くなると共に画素領域１２１及び調整画素領域２２１から溢れ出し難くなるようにする表面処理である。
【００９１】
次に、液状材料５７０を配置したガラス基板１１０を減圧環境に投入し、液状材料５７０を乾燥させて、発光層１１７及び調整発光層２１７を形成する。なお、液状材料５７０は、厳密には、液滴吐出ヘッド６２から液滴５７０ａとして吐出された瞬間から乾燥を開始するが、液状材料５７０の溶媒の沸点などを調節することで、常圧ではほとんど乾燥せず、減圧された状態で乾燥するようにすることができる。液状材料５７０の配置が終了した後に、減圧環境下の乾燥工程でほとんど総ての乾燥が行われるようにするために、液状材料５７０は乾燥進行が遅い高沸点溶媒の比率を高くすることが好ましい。
【００９２】
減圧状態の乾燥工程を実行して、図１０（ｃ）に示すように、発光層面５７１が略平坦であって、膜厚が略均一な発光層１１７が形成される。本実施形態の液状材料５７０は、調整画素領域２２１にも画素領域１２１と同量の液状材料５７０を充填して液状材料５７０を乾燥させた場合には、表面が図１０（ｃ）に二点鎖線で示した表面５７２のように凹形状となる。
【００９３】
調整画素領域２２１には、画素領域１２１に充填する液状材料５７０の量より多い量の液状材料５７０を充填することで、調整画素領域２２１に、画素領域１２１に充填する液状材料５７０の量と等量の液状材料５７０を充填して乾燥させた場合と比較して、調整領域２０６に配置される液状材料５７０の量が多くなり、ガラス基板１１０上に配置された液状材料５７０の量が多くなる。ガラス基板１１０上に配置された液状材料５７０の量が多くなることで、図５（ａ）に示したように乾燥速度が遅くなり、図５（ｂ）に示したように発光層１１７の中央の膜厚は、厚くなる。これにより、調整画素領域２２１に、画素領域１２１に充填する液状材料５７０の量と等量の液状材料５７０を充填して乾燥させた場合の凹形状を是正して、発光層面５７１が略平坦であって、膜厚が略均一な発光層１１７が形成される。
【００９４】
図１０（ｄ）に示すように、発光層１１７を形成して、正孔輸送層１１６及び発光層１１７の形成工程を終了する。更に、発光層１１７の上に対向電極１１８を形成する工程を実行して、素子基板１０１を形成する。さらに、封止基板１０９を取付け、上述した中継基板１０８等を実装して、有機ＥＬ表示装置１００を形成する。
【００９５】
以下、第二の実施形態の効果を記載する。第二の実施形態によれば、以下の効果が得られる。
（１）液状材料５６０は、調整画素領域２２１にも画素領域１２１と同量の液状材料５６０を充填して乾燥させた場合には、中央の膜厚が厚くなり、断面形状が凸形状となる。調整画素領域２２１には、画素領域１２１に充填する液状材料５６０の量より少ない量の液状材料５６０を充填することで、調整画素領域２２１に、画素領域１２１に充填する液状材料５６０の量と等量の液状材料５６０を充填して乾燥させた場合と比較して、ガラス基板１１０上に配置される液状材料５６０の量が少なくなる。ガラス基板１１０上に配置される液状材料５６０の量が少なくなることで、乾燥速度が速くなり、正孔輸送層１１６の中央の膜厚は、薄くなる。これにより、調整画素領域２２１に、画素領域１２１に充填する液状材料５６０の量と等量の液状材料５６０を充填して乾燥させた場合の凸形状を是正して、膜厚が略均一な正孔輸送層１１６を形成することができる。
【００９６】
（２）液状材料５７０は、調整画素領域２２１にも画素領域１２１と同量の液状材料５７０を充填して液状材料５７０を乾燥させた場合には、中央の膜厚が薄くなり、断面形状が凹形状となる。調整画素領域２２１に、画素領域１２１に充填する液状材料５７０の量より多い量の液状材料５７０を充填することで、調整画素領域２２１に、画素領域１２１に充填する液状材料５７０の量と等量の液状材料５７０を充填して乾燥させた場合と比較して、ガラス基板１１０上に配置された液状材料５７０の量が多くなる。ガラス基板１１０上に配置された液状材料５７０の量が多くなることで、乾燥速度が遅くなり、発光層１１７の中央の膜厚は、厚くなる。これにより、調整画素領域２２１に、画素領域１２１に充填する液状材料５７０の量と等量の液状材料５７０を充填して乾燥させた場合の凹形状を是正して、膜厚が略均一な発光層１１７を形成することができる。
【００９７】
（３）有機ＥＬ素子１０７の発光量は、正孔輸送層１１６及び発光層１１７の膜厚の影響を受ける。素子基板１０１は、膜厚が略均一な正孔輸送層１１６及び発光層１１７を備えることで、有機ＥＬ素子１０７が発光すべき発光量を発光できるような正孔輸送層１１６及び発光層１１７を容易に形成することができる。従って、発光すべき発光量を発光できる好適な素子基板１０１を実現することができる。
【００９８】
（４）有機ＥＬ素子１０７の発光量は、正孔輸送層１１６及び発光層１１７の膜厚の影響を受ける。有機ＥＬ表示装置１００は、膜厚が略均一な正孔輸送層１１６及び発光層１１７を備えることで、有機ＥＬ素子１０７が発光すべき発光量を発光できるような正孔輸送層１１６及び発光層１１７を容易に形成することができる。従って、発光すべき発光量を発光できる好適な有機ＥＬ表示装置１００を実現することができる。
【００９９】
（５）画素領域１２１の平面形状が円形であって、形成される正孔輸送層１１６又は発光層１１７の平面形状が円形である。正孔輸送層面５６１又は発光層面５７１の縁は総て円弧の一部であることから、縁の形状が全周で均一になる。これにより、縁の形状が異なることに起因する厚み方向の形状のばらつきが抑制されることから、全周にわたって乾燥状態が略同一になり全周にわたって正孔輸送層１１６又は発光層１１７の膜厚を略均一にすることができる。また、液状材料５６０又は液状材料５７０の量を変えることが膜厚に及ぼす影響の、縁の形状が異なることに起因するばらつきが抑制されることから、液状材料５６０又は液状材料５７０の量を変えることによる膜厚の制御を容易に実行することができる。従って、正孔輸送層１１６又は発光層１１７の膜厚方向の形状がばらつく可能性が少ないことから、正孔輸送層１１６又は発光層１１７の所望の機能を実現し易い正孔輸送層１１６又は発光層１１７を実現することができる。
【０１００】
（第三の実施形態）
次に、本発明に係る電子機器について説明する。本実施形態の電子機器は、第一の実施形態で説明した液晶表示装置又は第二の実施形態で説明した有機ＥＬ表示装置を備えた電子機器である。本実施形態の電子機器の具体例について説明する。
【０１０１】
図１１（ａ）は、電子機器の一例である大型液晶テレビを示す外観斜視図である。図１１（ａ）に示すように、電子機器の一例である大型液晶テレビ２００は、表示部２０１を備えている。表示部２０１は、第一の実施形態で説明した液晶表示パネル１０を表示手段として搭載している。
【０１０２】
図１１（ｂ）は、電子機器の一例であるワープロ、パソコンなどの携帯型情報処理装置の一例を示した外観斜視図である。図１１（ｂ）において、携帯型情報処理装置２２０は、情報処理装置筐体２２３を有し、キーボードなどの入力部２２４と表示部２２２とを備えている。表示部２２２は、第二の実施形態で説明した有機ＥＬ表示装置１００を表示部２２２を構成する表示手段として搭載している。
【０１０３】
以下、第三の実施形態の効果を記載する。第三の実施形態によれば、以下の効果が得られる。
（１）大型液晶テレビ２００は、実現すべき輝度が実現できる、好適な液晶表示パネル１０を備えることで、実現すべき輝度が実現できる、好適な表示が可能な液晶テレビを実現することができる。
【０１０４】
（２）携帯型情報処理装置２２０は、発光すべき発光量を発光できる好適な有機ＥＬ表示装置１００を備えることで、実現すべき発光量が実現できる、好適な表示が可能な携帯型情報処理装置を実現することができる。
【０１０５】
以上、添付図面を参照しながら本発明に係る好適な実施形態について説明したが、本発明の実施形態は、前記実施形態に限らない。本発明は、前記実施形態に限定されるものではなく、本発明の要旨を逸脱しない範囲内において種々変更を加え得ることは勿論であり、以下のように実施することもできる。
【０１０６】
（変形例１）前記実施形態においては、調整色要素領域１５２又は調整画素領域２２１に充填する液状材料の量を増減させることで、ガラス基板２ａ上、又は素子基板１０１上に配置する液状材料の量を調整していたが、調整色要素領域１５２又は調整画素領域２２１に充填する液状材料の量を増減させることによってガラス基板２ａ上、又は素子基板１０１上に配置する液状材料の量を調整することは必須ではない。充填する液状材料の溶媒の比率を変えることで、色要素膜５３や正孔輸送層１１６や発光層１１７の材料である溶質の量を変えることなく液状材料の量を増減させてもよい。
【０１０７】
（変形例２）前記実施形態においては、調整色要素領域１５２又は調整画素領域２２１にも色要素領域５２又は画素領域１２１と同じ液状材料を充填していたが、同じ液状材料を充填することは必須ではない。調整色要素領域１５２又は調整画素領域２２１に、調整色要素膜１５３、調整正孔輸送層２１６、又は調整発光層２１７を形成することは必須ではない。調整色要素領域１５２又は調整画素領域２２１には、液状材料の溶媒のみからなる液体を配置してもよい。これにより、色要素膜５３、正孔輸送層１１６、又は発光層１１７が完成した後は不要である調整色要素膜１５３、調整正孔輸送層２１６、又は調整発光層２１７を形成しないようにすることができる。
【０１０８】
（変形例３）前記実施形態においては、調整色要素領域１５２又は調整画素領域２２１に充填する液状材料の量を増減させることで、ガラス基板２ａ上、又は素子基板１０１上に配置する液状材料の量を調整していたが、調整色要素領域１５２又は調整画素領域２２１に充填する液状材料の量を増減させることによってガラス基板２ａ上、又は素子基板１０１上に配置する液状材料の量を調整することは必須ではない。個別の調整色要素領域１５２又は調整画素領域２２１に充填する液状材料の量は一定にして、液状材料を充填する調整色要素領域１５２又は調整画素領域２２１の数を増減させることによって、ガラス基板２ａ上、又は素子基板１０１上に配置する液状材料の量を調整してもよい。
【０１０９】
（変形例４）前記実施形態においては、調整領域１５２Ａ又は調整領域２０６にも隔壁１５６又はバンク２１５を設けたが、調整領域にも隔壁１５６又はバンク２１５を設けることは必須ではない。区画しない調整領域に適量の液状材料を配置してもよい。
【０１１０】
（変形例５）前記実施形態においては、液状材料を配置するためにインクジェット方式の液滴吐出ヘッド６２を用いていたが、インクジェット方式の液滴吐出ヘッドを用いることは必須ではない。例えばマイクロディスペンサを用いるなど、微少量の液状材料を目的の配置位置に配置できる方法であればよい。
【０１１１】
（変形例６）前記実施形態においては、ガラス基板２ａ又はガラス基板１１０の表面処理は、隔壁５６又はバンク１１５を形成した後に実行していたが、表面処理の実行時期は隔壁５６又はバンク１１５を形成した後に限らない。前記実施形態で説明した各部の親液性又は撥液性が形成されればよい。
【０１１２】
（変形例７）前記実施形態においては、ガラス基板２ａ又はガラス基板１１０の表面処理を実行することで、前記実施形態で説明した各部の親液性又は撥液性を形成していたが、表面処理を実行することは必須ではない。液状材料に対して親液性又は撥液性を有する材料を用いて基板や隔壁又はバンクを形成することで、前記実施形態で説明した各部の親液性又は撥液性を実現してもよい。
【０１１３】
（変形例８）前記実施形態においては、走査線駆動回路部１０３とデータ線駆動回路部１０４とは、あらかじめ素子基板１０１の表面に低温ポリシリコンの半導体層を形成して構成していたが、これに限らず、発光素子を駆動可能なドライバＩＣをガラス基板上に平面実装してもよい。
【０１１４】
（変形例９）前記実施形態においては、隔壁５６，１５６やバンク１１５，２１５は、隔壁膜やバンク膜を予め形成し、当該隔壁膜やバンク膜から色要素領域５２や画素領域１２１などの部分を取り除くことで形成する方法を説明したが、隔壁５６，１５６やバンク１１５，２１５は、直接形成する方法で形成することもできる。例えば、前記第一の実施形態において説明した液滴吐出ヘッド６２を用いて隔壁５６，１５６やバンク１１５，２１５の材料を含む液状材料を吐出して、基板上の隔壁５６，１５６やバンク１１５，２１５を形成する位置に選択的に配置することでも形成することができる。この方法によれば、除去する材料が発生しないため、材料が無駄に消費されることを抑制することができる。
【産業上の利用可能性】
【０１１５】
上述した実施形態においては、機能膜の一例として、液晶表示装置のカラーフィルタの色要素膜や、有機ＥＬ表示装置の正孔輸送層や発光層について説明したが、本発明による膜形成方法は様々な機能膜の形成方法として利用できる。例えば、液晶表示装置の配向膜のように、１枚の基板上に１枚の大きな機能膜を形成するような膜形成方法としても利用できる。また、隔壁を形成するための隔壁膜や、バンクを形成するためのバンク膜のような膜の形成方法としても利用できる。
【図面の簡単な説明】
【０１１６】
【図１】（ａ）液晶表示パネルの構造を示す平面図。（ｂ）Ａ−Ａで示した断面における概略断面図。
【図２】（ａ）カラーフィルタの平面構造を模式的に示す平面図。（ｂ），（ｃ）３色カラーフィルタの配列例を示す模式平面図。
【図３】（ａ）液滴吐出ヘッドの外観の概要を示す斜視図。（ｂ）ノズルの配列を示す模式図。
【図４】（ａ）液滴吐出ヘッドの構造を示す斜視図。（ｂ）液滴吐出ヘッドの吐出ノズル部の詳細構造を示す断面図。
【図５】（ａ）排気開始からの雰囲気の圧力の推移を示すグラフ。（ｂ）液状材料量と中央膜厚の関係を示すグラフ。（ｃ）色要素膜の断面形状例を示す模式断面図。（ｄ）色要素膜の断面形状例を示す模式断面図。
【図６】フィルタ基板の色要素膜形成工程を示す模式断面図。
【図７】（ａ）有機ＥＬ表示装置の全体を示す概略正面図。（ｂ）有機ＥＬ素子の配列を示す模式図。（ｃ）素子基板を示す概略平面図。
【図８】有機ＥＬ表示装置の有機ＥＬ素子を含む要部の断面図。
【図９】素子基板の正孔輸送層の形成工程を示す模式断面図。
【図１０】素子基板の発光層の形成工程を示す模式断面図。
【図１１】（ａ）大型液晶テレビを示す外観斜視図。（ｂ）携帯型情報処理装置の一例を示す外観斜視図。
【符号の説明】
【０１１７】
２…フィルタ基板、２ａ…ガラス基板、５…カラーフィルタ、１０…液晶表示パネル、５２…色要素領域、５２Ａ…フィルタ有効領域、５３…色要素膜、５６，１５６…隔壁、１００…有機ＥＬ表示装置、１０１…素子基板、１０６…表示領域、１０７…有機ＥＬ素子、１１０…ガラス基板、１１５，２１５…バンク、１１６…正孔輸送層、１１７…発光層、１２１…画素領域、１５２…調整色要素領域、１５２Ａ…調整領域、１５３…調整色要素膜、２００…大型液晶テレビ、２０６…調整領域、２０７…調整有機ＥＬ膜、２１６…調整正孔輸送層、２１７…調整発光層、２２０…携帯型情報処理装置、２２１…調整画素領域、５３０，５６０，５７０…液状材料。
【図１】
2007289826.tif 000003
【図３】
2007289826.tif 000004
【図４】
2007289826.tif 000005
【図５】
2007289826.tif 000006
【図６】
2007289826.tif 000007
【図７】
2007289826.tif 000008
【図８】
2007289826.tif 000009
【図９】
2007289826.tif 000010
【図１０】
2007289826.tif 000011
【図１１】
2007289826.tif 000012
【図２】
2007289826.tif 000013